(57)【要約】  イプシロン型鉄酸化物粒子の粒度分布が狭い磁性粉の提供を目的とする。別の目的としては、粒度分布が改善されることにより磁気記録媒体用に適した磁性粉の提供を目的とする。ＴＥＭによる長径の数平均粒子径（Ｄ５０）が１０〜２０ｎｍ、９０％累積粒子径（Ｄ９０）が３０ｎｍ以下、長径の幾何標準偏差（σｇ）が１．４５以下である、イプシロン酸化鉄磁性粒子及びその関連技術を提供する。
2018062478.tif 000002
【特許請求の範囲】
【請求項１】
ＴＥＭによる長径の数平均粒子径（Ｄ５０）が１０〜２０ｎｍ、９０％累積粒子径（Ｄ９０）が３０ｎｍ以下、長径の幾何標準偏差（σｇ）が１．４５以下である、イプシロン酸化鉄磁性粒子。
【請求項２】
前記イプシロン酸化鉄磁性粒子の鉄サイトの少なくとも一部は置換されている、請求項１に記載のイプシロン酸化鉄磁性粒子。
【請求項３】
前記イプシロン酸化鉄磁性粒子を球形近似したときの平均体積が５０００ｎｍ３以下である、請求項１または２に記載のイプシロン酸化鉄磁性粒子。
【請求項４】
請求項１ないし３のいずれかに記載のイプシロン酸化鉄磁性粒子を含有する塗料。
【請求項５】
請求項１ないし３のいずれかに記載のイプシロン酸化鉄磁性粒子を含有する磁気記録媒体。
【請求項６】
請求項１ないし３のいずれかに記載のイプシロン酸化鉄磁性粒子を含有する磁性部品。
【請求項７】
透過型電子顕微鏡観察による長径の変動係数が３５％未満であるイプシロン型鉄酸化物粒子からなるイプシロン型鉄酸化物磁性粉。
【請求項８】
透過型電子顕微鏡観察による平均アスペクト比が１．１以下であるイプシロン型鉄酸化物粒子からなる、請求項７に記載のイプシロン型鉄酸化物磁性粉。
【請求項９】
透過型電子顕微鏡観察による長径の個数平均粒子径が１０ｎｍ以上２０ｎｍ以下である、請求項７または８に記載のイプシロン型鉄酸化物磁性粉。
【請求項１０】
イプシロン型鉄酸化物磁性粉の製造方法であって、
水溶性の鉄塩、または水溶性の鉄塩および鉄以外の金属元素Ｍの塩を含む水溶液と、加水分解性基をもつケイ素化合物とを混合した後に５０℃以下にて保持することで、鉄塩または鉄塩と金属元素Ｍを含むケイ素酸化物のゲルを得る工程、
前記の鉄塩または鉄塩と金属元素Ｍを含むケイ素酸化物のゲルを加熱してケイ素酸化物で被覆されたイプシロン型鉄酸化物の粉末を得る工程、
前記のイプシロン型鉄酸化物を被覆しているケイ素酸化物を溶解してイプシロン型鉄酸化物磁性粉を得る工程を含む、イプシロン型鉄酸化物磁性粉の製造方法。
【請求項１１】
イプシロン型鉄酸化物磁性粉の製造方法であって、
前記の鉄塩または鉄塩と金属元素Ｍを含むケイ素酸化物のゲルを得る工程において、
水溶性の鉄塩、または水溶性の鉄塩および鉄以外の金属元素Ｍの塩を含む水溶液と、水溶性の有機溶媒とを混合した後に、前記の加水分解性基をもつケイ素化合物とを混合し、さらに保持することを特徴とする、請求項１０記載のイプシロン型鉄酸化物磁性粉の製造方法。
【請求項１２】
イプシロン型鉄酸化物磁性粉の製造方法であって、
前記の鉄塩が硝酸塩もしくは塩化物であることを特徴とする、請求項１０または１１に記載のイプシロン型鉄酸化物磁性粉の製造方法。
【請求項１３】
請求項７ないし９のいずれかに記載のイプシロン型鉄酸化物磁性粒子を含有する塗料。
【請求項１４】
請求項７ないし９のいずれかに記載のイプシロン型鉄酸化物磁性粒子を含有する磁気記録媒体。
【請求項１５】
請求項７ないし９のいずれかに記載のイプシロン型鉄酸化物磁性粒子を含有する磁性部品。
【発明の詳細な説明】
【技術分野】
【０００１】
本発明は、高密度磁気記録媒体、電波吸収体等に好適なイプシロン型鉄酸化物磁性粒子、特に、粒子の平均粒子径が十数ナノメートル程度で微細粒子が低減された粉末に関する。
【背景技術】
【０００２】
イプシロン型鉄酸化物磁性粒子は、数ある酸化鉄の中でも特異な相であり、長らくの間単相として安定して取り出せることはなかった。ところが、昨今なされてきた研究により、単相として取り出せるようになってきており、高保磁力を有する特異な磁性材料としてにわかに脚光を浴びるようになってきた。【０００３】
磁気記録の分野では、高記録密度を達成するために、また磁性材料を用いる各電子部品においては、各部品の小型化を達成するために、磁性材料の微細化が求められるようになってきている。とくに、従来考えられ、また用いられてきていた金属磁性粉末は粒子が細かくなると、経時変化により磁気特性の劣化が顕著になり微細化のニーズに応えきれなくなることが懸念される。【０００４】
本出願人は、こうした現状に鑑みて、磁気記録に用いられうる磁性材料の開発を進めてきた。なかでも、前掲のイプシロン型鉄酸化物磁性粒子は、従来知られている磁性粉に比べて、特異的ともいえる保磁力を発現（１６００ｋＡ／ｍ以上）し、かつその保磁力は鉄サイトを置換しうる元素の置換量によって、任意に調整できることが明らかになった。要求に応じて特性を調整で出来うることから、材料供給者側の自由度が大きく、次世代の磁気記録用、もしくは他の用途、例えば電波吸収材用磁性粒子として期待されてきている。
【先行技術文献】
【特許文献】
【０００５】
【特許文献１】特開２０１６−１３０２０８号公報
【特許文献２】特許第５９６６０６４号
【発明の概要】
【発明が解決しようとする課題】
【０００６】
ところが、イプシロン型鉄酸化物磁性粉は、イプシロン型鉄酸化物磁性粉を構成するイプシロン型鉄酸化物粒子の粒子径のばらつきが大きくなる場合があり、とりわけ磁気特性の調整のために置換元素を添加した場合にその影響が大になる。特に磁気記録用途においては、こうした粒子径ばらつきは、磁気記録媒体の電磁変換特性の一つである信号対雑音比（Ｓ／Ｎ比）において、雑音の値が大きくなる原因ともなり、致命的になりかねない。したがって、可能な限り粒子径ばらつきが低減されたイプシロン型鉄酸化物磁性粉が望まれている。また、同じ占有体積であっても、高い磁化値（良好な磁気特性）を有する磁性材料が得られれば、高密度磁気記録や、磁性を利用して駆動する磁性部品などに広く適用できることが期待できる。【０００７】
本発明は、こうした問題に鑑みてなされたものであり、粒度分布のばらつきが小さく、適切な粒子径を有したイプシロン型鉄酸化物磁性粒子、特に超常磁性になるシングルナノオーダーレベルの粒子が低減されることによって、体積あたりの飽和磁化値が大きくなる磁性粉の提供を目的としたものである。
別の目的としては、イプシロン型鉄酸化物粒子の粒度分布が狭い磁性粉の提供を目的としたものであると共に、粒度分布が改善されることにより磁気記録媒体用に適した磁性粉の提供を目的としたものである。
【課題を解決するための手段】
【０００８】
本発明の第１の構成としては、
ＴＥＭによる長径の数平均粒子径（Ｄ５０）が１０〜２０ｎｍ、９０％累積粒子径（Ｄ９０）が３０ｎｍ以下、長径の幾何標準偏差（σｇ）が１．４５以下である、イプシロン酸化鉄磁性粒子である。【０００９】
第２の構成としては、第１の発明に記載の、
前記イプシロン酸化鉄磁性粒子の鉄サイトの少なくとも一部は置換されているイプシロン酸化鉄磁性粒子である。【００１０】
第３の構成としては、第１または第２の発明に記載の、
前記イプシロン酸化鉄磁性粒子を球形近似したときの平均体積が５０００ｎｍ３以下であるイプシロン酸化鉄磁性粒子である。【００１１】
第４の構成としては、第１ないし第３のいずれかの発明に属するイプシロン酸化鉄磁性粒子を含有する塗料である。【００１２】
第５の構成としては、第１ないし第３のいずれかの発明に属するイプシロン酸化鉄磁性粒子を含有する磁気記録媒体である。【００１３】
第６の構成として、第１ないし第３のいずれかの発明に属するイプシロン酸化鉄磁性粒子を含有する磁性部品である。【００１４】
第７の構成としては、
透過型電子顕微鏡観察による長径の変動係数が３５％未満であるイプシロン型鉄酸化物粒子からなるイプシロン型鉄酸化物磁性粉である。【００１５】
第８の構成としては、第７の発明に記載の、
透過型電子顕微鏡観察による平均アスペクト比が１．１以下であるイプシロン型鉄酸化物粒子からなるイプシロン型鉄酸化物磁性粉である。【００１６】
第９の構成としては、第７または第８の発明に記載の、
透過型電子顕微鏡観察による長径の個数平均粒子径が１０ｎｍ以上２０ｎｍ以下であるイプシロン型鉄酸化物磁性粉である。【００１７】
第１０の構成としては、
イプシロン型鉄酸化物磁性粉の製造方法であって、
水溶性の鉄塩、または水溶性の鉄塩および鉄以外の金属元素Ｍの塩を含む水溶液と、加水分解性基をもつケイ素化合物とを混合した後に５０℃以下にて保持することで、鉄塩または鉄塩と金属元素Ｍを含むケイ素酸化物のゲルを得る工程、
前記の鉄塩または鉄塩と金属元素Ｍを含むケイ素酸化物のゲルを加熱してケイ素酸化物で被覆されたイプシロン型鉄酸化物の粉末を得る工程、
前記のイプシロン型鉄酸化物を被覆しているケイ素酸化物を溶解してイプシロン型鉄酸化物磁性粉を得る工程を含む、イプシロン型鉄酸化物磁性粉の製造方法である。【００１８】
第１１の構成としては、第１０の発明に記載の、
イプシロン型鉄酸化物磁性粉の製造方法であって、
前記の鉄塩または鉄塩と金属元素Ｍを含むケイ素酸化物のゲルを得る工程において、
水溶性の鉄塩、または水溶性の鉄塩および鉄以外の金属元素Ｍの塩を含む水溶液と、水溶性の有機溶媒とを混合した後に、前記の加水分解性基をもつケイ素化合物とを混合し、さらに保持するイプシロン型鉄酸化物磁性粉の製造方法である。【００１９】
第１２の構成としては、第１０または第１１の発明に記載の、
イプシロン型鉄酸化物磁性粉の製造方法であって、
前記の鉄塩が硝酸塩もしくは塩化物であるイプシロン型鉄酸化物磁性粉の製造方法である。【００２０】
第１３の構成としては、第７ないし第９のいずれかの発明に属するイプシロン型鉄酸化物粒子を含有する塗料である。【００２１】
第１４の構成としては、第７ないし第９のいずれかの発明に属するイプシロン型鉄酸化物粒子を含有する磁気記録媒体である。【００２２】
第１５の構成として、第７ないし第９のいずれかの発明に属するイプシロン型鉄酸化物粒子を含有する磁性部品である。
【発明の効果】
【００２３】
本発明によれば、特に粒度分布が改善された磁性粒子の構成と出来る。また、超常磁性の粒子割合を小さくすることが出来、粒度分布が改善されることにより磁気記録媒体用に適した磁性粒子の構成と出来る。
【図面の簡単な説明】
【００２４】
【図１】ゲルの乾燥体の例を示した写真である。
【図２】本実施例におけるフローチャートを示す図である。
【図３】実施例１により得られたイプシロン型鉄酸化物磁性粉の透過型電子顕微鏡の写真である。
【図４】比較例１により得られたイプシロン型鉄酸化物磁性粉の透過型電子顕微鏡の写真である。
【発明を実施するための形態】
【００２５】
［イプシロン型鉄酸化鉄磁性粉］
本発明の製造方法は、イプシロン型鉄酸化物磁性粒子からなる、イプシロン型鉄酸化物磁性粉を製造するためのものである。イプシロン型鉄酸化物とは、イプシロン酸化鉄（ε酸化鉄）、またはイプシロン酸化鉄（ε酸化鉄）の鉄サイトの一部を鉄以外の金属元素Ｍで置換した酸化物を指す。金属元素Ｍとしては、Ｉｎ、Ｇａ、Ａｌ、Ｃｏ、Ｎｉ、Ｍｎ、Ｚｎ、Ｔｉ、Ｓｎなど、ε酸化鉄の鉄サイトを置換することができる公知の元素を採用すればよい。本発明品であるイプシロン型鉄酸化物磁性粉を透過型電子顕微鏡による観察すると、図３のようになる。イプシロン型鉄酸化物磁性粒子とは、図３に見られる一つ一つの粒子を指し、本発明品であるイプシロン型鉄酸化物磁性粉は、このイプシロン型鉄酸化物磁性粒子の集合体である。
【００２６】
［鉄サイトの一部を鉄以外の金属元素で置換した酸化物］
イプシロン型鉄酸化物の鉄サイトの少なくとも一部を置換されているイプシロン型鉄酸化物磁性粒子の金属元素Ｍとしては、特許文献１や特許文献２など公知文献に開示された元素を採用すればよい。
【００２７】
［イプシロン型鉄酸化鉄磁性粉の寸法］
イプシロン型鉄酸化物磁性粉を構成する、イプシロン型鉄酸化物粒子の透過型電子顕微鏡（本明細書中で、ＴＥＭを呼ぶことがある）観察による長径の個数平均粒子径は１０ｎｍ以上２０ｎｍ以下であることが望ましい。粒子が２０ｎｍ超でなければ、磁性層の薄層塗布が行いやすいので、ひいては高密度化が達成できる。また、粒子の体積も適切な大きさとすることができるので、高密度化の弊害になる粒子性ノイズの増大を抑制できるので好ましい。また、粒子が１０ｎｍよりも大きければ、超常磁性の状態になりにくく、磁場を与えた際に磁化されやすいので、情報の仲立ちをするのに十分な粒子になり得る。なお、本明細書においては「長径の個数平均粒子径」のことを「長径の個数平均値」「平均長径」とも言う。
【００２８】
本明細書において、粒度分布とはＴＥＭ観察による粒子の長径や短径のばらつきを指す。このばらつきが少ないほど、すなわち粒度分布が狭いほど、磁気記録媒体用に適したイプシロン型鉄酸化物磁性粉であると言える。ＴＥＭ観察による粒子の粒度分布において、長径の個数基準での９０％累積粒子径Ｄ９０が３０ｎｍ以下であることが望ましい。これによって、極端に粒径の大きい粒子が少ないので、粒子性ノイズを抑制できると考えられる。
【００２９】
長径のばらつきを示す幾何標準偏差値は、媒体特性を高レベルで両立させる観点から、１．０１〜１．４５、好ましくは１．０１〜１．４０、一層好ましくは１．０１〜１．３５であることが望ましい。かような範囲内にあることは、極端に大きい粒子や極端に小さい粒子が少なく、高密度磁気記録に好適な粉末であるといえる。
【００３０】
また、イプシロン型鉄酸化物磁性粉の球形近似した平均粒子体積は５０００ｎｍ３以下であることが好ましい。球形近似した平均粒子体積は、ＴＥＭ観察から算出された平均長径の直径をもつ球の体積として算出することができる。すなわち、（平均粒子体積；ｎｍ３）＝（４／３）×π×（平均長径（ｎｍ）／２）３。こうした平均粒子体積が５０００ｎｍ３以下であるイプシロン型鉄酸化物磁性粉は、高密度磁気記録媒体用の磁性粉末として好適なものといえるので好ましい。
【００３１】
また、本発明品であるイプシロン型鉄酸化物磁性粉のＴＥＭ観察による長径の変動係数は３５％未満である。本発明の製造方法により、長径の変動係数を３５％未満とし、粒度分布が狭いイプシロン型鉄酸化物磁性粉を得ることができる。この範囲に変動係数があれば、極端に大きな粒子、小さな粒子が少なく、高密度磁気記録に好適な粉末であるといえる。記録密度をさらに高める観点から、長径の変動係数は３０％以下であることが好ましく、２５％以下であることがより好ましい。
【００３２】
また、本発明の製造方法を採用することでイプシロン型鉄酸化物磁性粉の平均アスペクト比を１．１以下とすることができる。イプシロン型鉄酸化物磁性粉の平均アスペクト比を１．１以下とすることで、イプシロン型鉄酸化物磁性粉と樹脂等を混合して磁気記録媒体もしくは磁性部品を製造する際に、外部磁場によってイプシロン型鉄酸化物粒子がより配向しやすくなり、磁気記録媒体の出力特性を向上させることができる。
【００３３】
［イプシロン型鉄酸化鉄磁性粉の製造方法］
本発明の製造方法は、オキシ水酸化鉄、フェリハイドライト、ウスタイトやマグネタイトと言った、前駆体を生成させることなく、鉄塩または鉄塩と金属元素Ｍを含むケイ素酸化物のゲルの乾燥体を直接焼成することにより、イプシロン型鉄酸化物磁性粒子を析出させる方法である。本実施形態においては一具体例として以下の工程を行い、イプシロン型鉄酸化物磁性粉の製造方法を実施する。
・水溶性の鉄塩、または水溶性の鉄塩および鉄以外の金属元素Ｍの塩を含む水溶液と、加水分解性基をもつケイ素化合物とを混合した後に５０℃以下にて保持することで、鉄塩または鉄塩と金属元素Ｍを含むケイ素酸化物のゲルを得る工程
・前記の鉄塩または鉄塩と金属元素Ｍを含むケイ素酸化物のゲルを加熱してケイ素酸化物で被覆された鉄酸化物、もしくは鉄と金属元素Ｍの酸化物よりなる酸化物の粉末を得る工程
・前記の鉄酸化物、もしくは鉄と金属元素Ｍの酸化物を被覆しているケイ素酸化物を溶解してイプシロン型鉄酸化物磁性粉を得る工程
また、前記の鉄塩または鉄塩と金属元素Ｍを含むケイ素酸化物のゲルを得る工程において、水溶性の鉄塩、または水溶性の鉄塩および鉄以外の金属元素Ｍの塩を含む水溶液と、水溶性の有機溶媒とを混合した後に、前記の加水分解性基をもつケイ素化合物とを混合し、さらに保持する。
【００３４】
この方法を採用するに当たっては、鉄源（二価のものでも三価のものでも良い）と、置換元素源と、水とを混合して作成する。必要に応じて水溶性有機溶媒（例えばエタノール、メタノールなど）及び必要に応じて高分子（ポリエチレングリコールなど）を混合して作成する。置換金属元素を使用する必要がある場合には、特許文献１や特許文献２など公知文献に開示された元素を選択して用いることができる。
【００３５】
ここで水溶性有機溶媒（親水性溶媒）とは、水への溶解度が３０ｇ／１００ｇ（Ｈ２Ｏ）以上であり、常温常圧で液体である有機化合物を指す。
【００３６】
ここで水と水溶性有機溶媒（親水性溶媒）の混合割合は、モル比で水／水溶性有機溶媒が１．５以下、好ましくは１．０以下である。割合が１．５を超えると、加水分解性基をもつケイ素化合物を添加した際に混ざらず、水と分離してしまい、特に置換をしたイプシロン型鉄酸化物磁性粒子を形成させようとしたときに、組成が不均一になり、優れた特性の磁性粉末が得られないので好ましくない。
【００３７】
また、水溶性有機溶媒の添加量は、加水分解性基を有するケイ素化合物を水溶性有機溶媒中に溶解させるための必要量とすることが好ましい。その際、加水分解性基をもつケイ素化合物に対する水溶性有機溶媒のモル比（水溶性有機溶媒／加水分解性基をもつケイ素化合物）は、７．０以上とすることが好ましい。加水分解性基をもつケイ素化合物に対する水溶性有機溶媒のモル比をこの範囲とすることで、長径の変動係数が低く、粒度分布が狭いイプシロン型鉄酸化物磁性粉が得られやすくなる。
【００３８】
「加水分解性基を有するケイ素化合物」とは、分子骨格内に加水分解性基を有するケイ素化合物のことであり、金属アルコキシドとしてテトラエトキシシラン（ＴＥＯＳ）、テトラメトキシシラン（ＴＭＯＳ）、その他にシランカップリング剤などを例示できる。
【００３９】
また、「鉄ならびに置換金属元素Ｍの合計モル量」に対する「加水分解性基をもつケイ素化合物のモル量」の比は、４．０以上とすることが好ましい。このように、加水分解性基をもつケイ素化合物の量を、金属のモル量に対して十分に多くすることで、長径の変動係数が低く、粒度分布が狭いイプシロン型鉄酸化物磁性粉が得られやすくなる。   
【００４０】
またここで、鉄および置換元素は水溶液形態、あるいは金属を酸で溶解した形態とする。鉄および置換元素の供給源については、無機塩でも有機塩でも良く、無機塩としては硝酸塩、硫酸塩、塩化物などが挙げられる。イプシロン型鉄酸化物磁性粉の保磁力を高め、保磁力分布を狭くする観点から、鉄塩としては硝酸鉄もしくは塩化物を用いることが好ましい。さらに、鉄および置換元素の金属イオンの総量は３．５ｍｏｌ／Ｌ以下、好ましくは２．０ｍｏｌ／Ｌ以下とするのが好ましい。
【００４１】
加水分解性基をもつケイ素酸化物の添加後に液が一様になるまで撹拌した後、５０℃以下の温度環境下で静置状態にて保持して、撹拌後の液の流動性がなくなるまで静置させる。この静置状態での保持温度を５０℃以下とすることで、最終的に得られるイプシロン型鉄酸化物粒子の粒度分布を狭くすることができる。もし、この静置状態での保持温度を５０℃超とした場合には、最終的に得られるイプシロン型鉄酸化物粒子の粒度分布が広くなってしまい、本発明の効果が得られない。
【００４２】
流動性が失われたゲルを、ゲル形成時の静置環境よりも５℃以上、好ましくは１０℃以上で、水溶性有機溶媒の沸点以下の加温環境下にて余剰の溶媒を揮発除去させる。この乾燥工程を経て固化することで、最終の酸化鉄における組成ばらつきを低減させることができるので好ましい。なお、ゲルの乾燥体の例を図１に示した。
【００４３】
得られた固形物は解粒して加熱工程前試料（ゲルの乾燥体）としても良い。２ｍｍ以下、好ましくは１ｍｍ以下、一層好ましくは５００μｍ以下とするのが好ましい。粉末とすることで後の加熱工程に置ける焼成ムラを低減し、ケイ素酸化物被覆除去工程においてケイ素酸化物の溶解が容易となり、磁気特性に優れた磁性粉末を得ることが出来るので好ましい。
【００４４】
［加熱工程］
得られた加熱加工前試料を加熱処理してイプシロン型鉄酸化物を得る。加熱処理前に、洗浄、乾燥の工程を設けても良い。加熱処理は酸化雰囲気中で行われるが、酸化雰囲気としては大気雰囲気で構わない。加熱は概ね７００℃以上１３００℃以下の範囲で行うことができるが、加熱温度が高いと熱力学安定相であるα−Ｆｅ２Ｏ３（ε−Ｆｅ２Ｏ３からすると不純物である）が生成し易くなるので、好ましくは９００℃以上１２００℃以下、より好ましくは９５０℃以上１１５０℃以下で加熱処理を行う。
【００４５】
熱処理時間は設定温度に達してから０．５時間以上１０時間以下の範囲で調整可能であるが、２時間以上５時間以下の範囲で良好な結果が得られやすい。なお、粒子を覆うケイ素含有物質の存在がαタイプの鉄系酸化物への相変化ではなくイプシロン型鉄酸化物磁性粒子への相変化を引き起こす上で有利に作用するものと考えられる。
【００４６】
以上の工程により、原料溶液が金属イオンとして３価の鉄イオンと鉄サイトを置換するための金属元素を含む場合には一部置換型のε−Ｆｅ２Ｏ３結晶をケイ素酸化物で被覆した状態で得られる。加熱処理後に得られる粉末には、イプシロン型鉄酸化物結晶以外に、不純物としてαタイプの鉄系酸化物、γタイプの鉄系酸化物、Ｆｅ３Ｏ４結晶が存在する場合もあるが、それらを含めてイプシロン型鉄酸化物粒子と呼ぶ。
【００４７】
本発明の製造方法により得られるイプシロン型鉄酸化物磁性粒子は、ケイ素酸化物を被覆した状態で用いることも可能であるが、用途によっては表面を被覆しているケイ素酸化物を後述の工程により除去した状態で用いることも可能である。ケイ素酸化物で被覆されたイプシロン型酸化鉄磁性粒子については、後の工程の便宜を図る（ケイ素酸化物の溶解速度を高める）ために必要に応じて、遊星ボールミルなどで解砕処置を施しても構わない。
【００４８】
［ケイ素酸化物被覆除去工程］
イプシロン型鉄酸化物磁性粒子がケイ素酸化物による被覆を必要としない場合、ε−Ｆｅ２Ｏ３結晶を被覆しているケイ素酸化物を除去する。塗布型磁気記録媒体用途においては、テープに塗布された磁性粒子に磁場配向処理を行う必要があること、また、ケイ素酸化物を被覆した状態では、非磁性成分であるケイ素酸化物が増えてテープ単位面積当たりの磁化量が落ちてしまうため（テープからの信号が弱くなってしまう）、被覆しているケイ素酸化物を後述の工程により除去した状態にすることが好ましい。
【００４９】
具体的な方法としては、ケイ素酸化物はアルカリ性の水溶液に可溶なので、加熱処理後の粉末をＮａＯＨやＫＯＨなどの強アルカリを溶解させた水溶液中に浸漬し、撹拌することにより溶解・除去できる。溶解速度を上げる場合は、アルカリ水溶液を加温するとよい。
【００５０】
代表的には、ＮａＯＨ、ＫＯＨなどのアルカリをケイ素酸化物に対して２倍モル以上添加し、水溶液温度が４０℃以上、好ましくは６０℃以上８０℃以下の状態で、粉末を撹拌すると、ケイ素酸化物を良好に溶解することができる。ケイ素酸化物被覆除去の程度は、目的に応じて調整する。
【００５１】
［透過型電子顕微鏡（ＴＥＭ）観察］
本発明の製造方法により得られたイプシロン型鉄酸化物磁性粉のＴＥＭ観察は、以下の条件で行った。  
【００５２】
− 撮影試料の調整−
イプシロン型鉄酸化物磁性粉約０．００５ｇを２質量％コロジオン溶液１０ｍＬに添加し、超音波分散処理を施し、イプシロン型鉄酸化物磁性粉を含むスラリーを得た。得られたスラリーを水に１〜２滴滴下して生成したコロジオン膜を、グリッドの片面に付着させ、自然乾燥させた後にカーボン蒸着を施す。カーボン蒸着を施されたグリッドをＴＥＭ観察に供する。
【００５３】
ＴＥＭ観察には日本電子株式会社製ＪＥＭ−１０１１を使用した。粒子観察については、倍率１００,０００倍で撮影した後、現像時に３倍引き伸ばしたＴＥＭ写真を用いた。
【００５４】
− 長径測定−
長径の個数平均粒子径、粒度分布評価にデジタイズを使用した。画像処理ソフトとして、Ｍａｃ−Ｖｉｅｗ  Ｖｅｒ．４．０を使用した。（この画像ソフトを使用すれば、粒子について外接する長方形のうち、面積が最小となる長方形を導き出され、その長辺の長さを一つの粒子の長径として算出される。）個数については２００個以上を測定した。
【００５５】
透過型電子顕微鏡写真上に映っている粒子のうち、測定する粒子の選定基準は次のとおりとした。
[１] 粒子の一部が写真の視野の外にはみだしている粒子は測定しない。
[２] 輪郭がはっきりしており、孤立して存在している粒子は測定する。
[３] 平均的な粒子形状から外れている場合でも、独立しており単独粒子として測定が可能な粒子は測定する。
[４] 粒子同士に重なりがあるが、両者の境界が明瞭で、粒子全体の形状も判断可能な粒子は、それぞれの粒子を単独粒子として測定する。
[５] 重なり合っている粒子で、境界がはっきりせず、粒子の全形も判らない粒子は、粒子の形状が判断できないものとして測定しない。
【００５６】
以上の基準で選定された粒子の長径の個数平均値を算出し、イプシロン型鉄酸化物磁性粉のＴＥＭ観察による長径の個数平均粒子径とした。また、「選定された粒子の長径の標準偏差」を「選択された粒子の長径の個数平均値（＝平均長径）」で除した値を算出して、イプシロン型鉄酸化物磁性粉のＴＥＭ観察による長径の変動係数とした。さらに、選定された粒子の長径の幾何標準偏差を算出してイプシロン型鉄酸化物磁性粉のＴＥＭ観察による長径の幾何標準偏差とし、選定された粒子の長径の調和平均を算出してイプシロン型鉄酸化物磁性粉のＴＥＭ観察による長径の調和平均径とした。
【００５７】
なお、幾何標準偏差は、選定された粒子の長径の各測定値の常用対数値を算出し、算出された各常用対数値の標準偏差値をｎとした時、１０のｎ乗として算出される。また、調和平均径は、選定された粒子の長径の各測定値の逆数の値を算出し、算出されたそれぞれの逆数の値の個数平均値をｍとした時、ｍの逆数として算出される。
【００５８】
[短径、アスペクト比評価、９０％累積粒子径ならびに１０％累積粒子径]
前記の長径測定で選定された各粒子について、短径を測定した。ここで短径とは、ある粒子について、その粒子に外接する長方形のうち面積が最小となる長方形の短辺の長さを指す。選定された各粒子の短径の測定値の個数平均を算出し、イプシロン型鉄酸化物磁性粉の平均短径とする。平均長径を平均短径で除した値を、イプシロン型鉄酸化物磁性粉の平均アスペクト比とした。
また、イプシロン型鉄酸化物磁性粒子のＴＥＭ観察による９０％累積粒子径ならびに１０％累積粒子径は、長径測定における長径分布のデータから算出した。
【００５９】
［高周波誘導結合プラズマ発光分光分析法（ＩＣＰ）による組成分析］
得られたイプシロン型鉄酸化物磁性粉の組成分析にあたっては、アジレントテクノロジー製ＩＣＰ−７２０ＥＳを使用し、測定波長（ｎｍ）についてはＦｅ；２５９.９４０ｎｍ、Ｇａ；２９４.３６３ｎｍ、Ｃｏ；２３０.７８６ｎｍ、Ｔｉ；３３６.１２２ｎｍにて行う。
【００６０】
［磁気特性の測定］
振動試料型磁力計ＶＳＭ（東英工業社製ＶＳＭ−５）を用い、印加磁場１０３５ｋＡ／ｍ（１３ｋＯｅ）、Ｍ測定レンジ０.００５Ａ・ｍ２（５ｅｍｕ）、ステップビット８０ｂｉｔ、時定数０．０３ｓｅｃ、ウエイトタイム０．１ｓｅｃで磁気特性を測定した。Ｂ−Ｈ曲線により、保磁力Ｈｃ、飽和磁化σｓについて測定によりデータを取得した。また、本測定、評価には東英工業社製付属ソフト（Ｖｅｒ．２．１）を使用した。
【実施例】
【００６１】
以下、本発明を実施例によって詳細に説明するが、本発明はこれらにより何ら限定されるものではない。本実施例は図２に示すフローチャートに従って実施する。【００６２】
［実施例１］
１Ｌ反応槽にて、純水８０．０ｇに、純度９９.７質量％の硝酸第二鉄・９水和物（Ｆｅ（ＮＯ３）３・９Ｈ２Ｏ））３３．０４ｇ、Ｇａ濃度９．４４質量％の硝酸Ｇａ（III）溶液１３．６０ｇ、純度９７質量％の硝酸コバルト（II）６水和物０．７９ｇ、Ｔｉ濃度１５．１質量％の硫酸チタン（ＩＶ）０．８３ｇを大気雰囲気中、撹拌羽根により機械的に撹拌しながら溶解した。する。この仕込み溶液中の金属イオンのモル比は、Ｆｅ：Ｇａ：Ｃｏ：Ｔｉ＝１．５５０：０．３５０：０．０５０：０．０５０である。【００６３】
次に、エタノール（特級試薬：沸点７８．３７℃）４５６．２７ｇを添加した後、ＴＥＯＳ（オルトケイ酸テトラエチル：Ｓｉ（ＯＣ２Ｈ５）４、コルコート株式会社製エチルシリケート２８）２５６．９６ｇを添加、さらに純水を４０ｇ添加した後マグネチックスターラーにて３０分間混合した。混合した後の組成物の質量を測定（風袋を除いた質量：８７３．６６ｇ）し、その後４０℃恒温条件下で、質量をモニタリング測定しながら確認し、混合後の混合物における質量（基準質量）が静置開始前の総質量の３０％に達する段階、すなわち７０％の質量減少が見られるまで静置した（風袋を除いた質量：２５７．４０ｇ）。この段階ですでに混合物の流動性は失われている。その後、６５℃、１４時間の乾燥条件にて乾燥させたのちに再度質量を測定することでゲルの乾燥質量を確認（風袋を除いた質量：２０１．１５ｇ）した。ここで、ＴＥＯＳとして添加されたＳｉのモル数の、仕込溶液中の金属イオンの合計モル数（Ｆｅ＋Ｍ）に対する比を算出したところ、Ｓｉ／（Ｆｅ＋Ｍ）は１１．７であった。また、添加したエタノールのモル数の、添加したＴＥＯＳのモル数に対する比（有機溶媒／ＴＥＯＳ）を算出したところ、８．０であった。【００６４】
得られた固形物を手解砕した後、目開き５００μｍの篩で篩掛けし、アンダー粉のみ回収して次工程に付した。得られたアンダー粉は１１０℃で１２時間加熱して、さらに余剰の液体分を除去した。【００６５】
その後、大気雰囲気の炉内で１１２５℃、４時間の熱処理を施し、ケイ素酸化物で被覆されたイプシロン型鉄酸化物磁性粒子を得た。さらに、得られた熱処理粉を遊星ボールミルを用いて１００μｍ以下に解粒した後、２０質量％ＮａＯＨを添加し、約７０℃、２４時間撹拌することで、粒子表面のケイ素酸化物の除去処理を行って、実施例１のイプシロン型鉄酸化物磁性粉を得た。実施例１により得られたイプシロン型酸化鉄磁性粒子の透過型電子顕微鏡の写真を図３に示す。【００６６】
実施例１にかかるイプシロン型鉄酸化物磁性粉の個数基準での粒度は、長径の数平均粒子径が１７．７ｎｍ、個数基準での９０％累積粒子径（Ｄ９０）が２２．２ｎｍだった。また、得られた粒子の組成をＩＣＰ発光分析測定により確認したところ、金属イオンのモル比は、Ｆｅ：Ｇａ：Ｃｏ：Ｔｉ＝１．５８：０．３１：０．０５：０．０５と算出された。また、長径の標準偏差は（ｎｍ）は３．５９ｎｍであり、長径の変動係数は２０％、幾何標準偏差σｇは、１．２４であった。さらに、平均アスペクト比は１．０５であり、σｓ／Ｖ（Ａｍ２／ｋｇ・ｎｍ２）は０．００６（Ａｍ２／ｋｇ・ｎｍ２）であった。【００６７】
［比較例１］
特許第５９６６０６４号に記載の実施例２の手順でイプシロン型鉄酸化物磁性粉を作成した。すなわち、３０Ｌ反応槽にて、純水３１３６８.６８ｇに、純度９９.５質量％硝酸第二鉄（ＩＩＩ）９水和物２９１０.２７ｇ、Ｇａ濃度１０.３質量％の硝酸ガリウム（ＩＩＩ）溶液７８６.２５ｇ、純度９７質量％硝酸コバルト（ＩＩ）６水和物６５.７６ｇ、Ｔｉ濃度１５.２質量％の硫酸チタン（ＩＶ）６９．０４ｇを大気雰囲気中、４０℃の条件下で、撹拌羽根により機械的に撹拌しながら溶解する。この仕込み溶液中の金属イオンのモル比は、Ｆｅ：Ｇａ：Ｃｏ：Ｔｉ＝１.６３５：０.２６５：０.０５０：０.０５０である。なお、試薬名の後の括弧内の数字は、金属元素の価数を表している。【００６８】
大気雰囲気中、４０℃で、撹拌羽根により機械的に撹拌しながら、２２．０９質量％のアンモニア溶液を１５９５.９１ｇ一挙添加し、２時間撹拌を続ける。添加初期は茶色で濁った液であったが、２時間後には透明感のある茶色の反応液となり、そのｐＨは１．６７であった。【００６９】
次にクエン酸濃度１０質量％のクエン酸溶液１６８４．３８ｇを、４０℃の条件下で、１時間かけて連続添加した後、１０質量％のアンモニア溶液を２０００ｇ一挙添加し、ｐＨを８.５１にした後、温度４０℃の条件下、１時間撹拌しながら保持し、中間生成物である前駆体の置換元素を含むオキシ水酸化鉄の結晶を生成した（手順１）。【００７０】
ここで図示はしないが、本実施例において得られた置換元素を含むオキシ水酸化鉄結晶のＸ線回折パターンは、オキシ水酸化鉄がフェリハイドライト構造であることを示す。【００７１】
手順１で得られたスラリーを回収し、限外ろ過膜、ＵＦ分画分子量５０,０００の膜にて、濾液の電気伝導率が５０ｍＳ／ｍ以下になるまで洗浄した。また、洗浄スラリーの導電率は１０５ｍＳ／ｍであった（手順２）。【００７２】
５Ｌ反応槽に、手順２で得られた洗浄スラリー液３１６２.８９ｇ（ε−Ｆｅ２Ｏ３(一部置換体)６０ｇ含有）を分取し、液量が４０００ｍＬになるように純水を加えた後、大気中、３０℃で、撹拌しながら、２２.０９質量％のアンモニア溶液２１２.４６ｇを添加した後、当該スラリー液にテトラエトキシシラン（ＴＥＯＳ）４２８.９５ｇを３５分で添加する。約１日そのまま撹拌し続け、加水分解により生成したシラノール誘導体で被覆した。その後、純水３００ｇに硫酸アンモニウム２０２.６ｇを溶解した溶液を添加し、得られた溶液を洗浄・固液分離し、ケーキとして回収する（手順３）。ここで、ＴＥＯＳとして添加されたＳｉのモル数の、仕込溶液中の金属イオンの合計モル数（Ｆｅ＋Ｍ）に対する比を算出したところ、Ｓｉ／（Ｆｅ＋Ｍ）は２．８であった。【００７３】
手順３で得られた沈殿物（ゲル状ＳｉＯ２コートされた前駆体）を乾燥した後、その乾燥粉に対して粉砕処理を行った。その後、その乾燥粉に対し、大気雰囲気の炉内で、１０６６℃以上１０７９℃以下で４時間の熱処理を施し、ケイ素酸化物で被覆された鉄酸化物の粉末を得た。なお、前記のシラノール誘導体は、大気雰囲気で熱処理した際に、酸化物に変化する（手順４）。【００７４】
手順４で得られた熱処理粉を２０質量％ＮａＯＨ水溶液中で約７０℃、２４時間撹拌し、粒子表面のケイ素酸化物の除去処理を行う。次いで、限外ろ過膜、ＵＦ分画分子量５０,０００の膜にて、洗浄スラリーの導電率が１．４７６ｍＳ／ｍまで洗浄した。（手順５）【００７５】
得られた磁性粉体含有スラリーに純水を加え、ＮａＯＨ水溶液をｐＨ１１．０になるように添加した後、超音波洗浄機（Ｅｍｅｒｓｏｎ  Ｅｌｅｃｔｒｉｃ社のＢＲＡＮＳＯＮ（Ｙａｍａｔｏ）５５１０）にて１時間、超音波分散処理を行った後、遠心分離機（日立工機株式会社製、ｈｉｍａｃ  ２１Ｇ２）のＲ１０Ａ３ローターにて、８０００ｒｐｍで３０分、遠心分離処理を施す。粗粒を含む沈殿物を除去した後、同様の操作を２回実施し、粗粒除去されたスラリー溶液を得た。【００７６】
続いて得られたスラリー溶液の微粒子除去処理を行う。上記で得られた磁性粉体含有スラリーに純水を加え、ＮａＯＨ水溶液をｐＨ１１．０になるように添加した後、超音波ホモジナイザー（ＵＳ−６００ＴＣＶＰ）にて２時間、超音波分散処理を行った後、遠心分離機（ｈｉｍａｃ  ２１Ｇ２）、Ｒ１０Ａ３ローターにて、８０００ｒｐｍで３０分、遠心分離処理を施し、微粒子を含む上澄みを除去した。【００７７】
さらに得られた沈殿物に純水を加え、ＮａＯＨ水溶液をｐＨ１１．０になるように添加した後、超音波洗浄機（Ｅｍｅｒｓｏｎ  Ｅｌｅｃｔｒｉｃ社のＢＲＡＮＳＯＮ（Ｙａｍａｔｏ）５５１０）にて１時間、超音波分散処理を行った後、遠心分離機（ｈｉｍａｃ  ２１Ｇ２）、Ｒ１０Ａ３ローターにて、８０００ｒｐｍで３０分、遠心分離処理を施す。微粒子を含む上澄みを除去した後、同様の操作をもう一度実施し、微粒子除去された沈殿物をメンブレン濾過し、ケーキ回収した後、乾燥し、比較例１のサンプルを得た。比較例１により得られたイプシロン型酸化鉄磁性粒子の透過型電子顕微鏡の写真を図４に示す。比較例１にかかるイプシロン型酸化鉄磁性粒子サンプルの個数基準での粒度は、長径の数平均粒子径が２１．４ｎｍ、長径の個数基準での９０％累積粒子径（Ｄ９０）が３１．４ｎｍだった。また、長径の標準偏差は（ｎｍ）は７．４６ｎｍであり、長径の変動係数は３５％、幾何標準偏差σｇは、１．４７であった。さらに、平均アスペクト比は１．２１であり、σｓ／Ｖ（Ａｍ２／ｋｇ・ｎｍ２）は０．００３（Ａｍ２／ｋｇ・ｎｍ２）であった。【００７８】
以下、実施例１及び比較例１の磁性粉の平均粒子径（すなわち平均長径）、標準偏差、幾何標準偏差、調和平均径をまとめたものを表１に示す。また、実施例１及び比較例１の平均粒子体積Ｖ、保磁力Ｈｃ（Ｏｅ）、保磁力Ｈｃ（ｋＡ／ｍ）、飽和磁化σｓ、体積当たりの飽和磁化σｓ／Ｖの結果を表２に示す。【００７９】
【表１】
2018062478.tif 000003
【００８０】
【表２】
2018062478.tif 000004
【００８１】
［実施例２］
５Ｌ反応槽にて、純水４００．０ｇに、純度９９.７質量％の硝酸第二鉄・９水和物（Ｆｅ（ＮＯ３）３・９Ｈ２Ｏ））１６６．２０ｇ、Ｇａ濃度９．４４質量％の硝酸Ｇａ（III）溶液６８．３９ｇ、純度９７質量％の硝酸コバルト（II）６水和物３．０２ｇ、Ｔｉ濃度１５．１質量％の硫酸チタン（ＩＶ）４．１９ｇを大気雰囲気中、撹拌羽根により機械的に撹拌しながら溶解した。この仕込み溶液中の金属イオンのモル比は、Ｆｅ：Ｇａ：Ｃｏ：Ｔｉ＝１．５６０：０．３５０：０．０４０：０．０５０である。【００８２】
次に、エタノール（特級試薬：沸点７８．３７℃）２２８１．３７ｇを添加した後、ＴＥＯＳ（オルトケイ酸テトラエチル：Ｓｉ（ＯＣ２Ｈ５）４、コルコート株式会社製エチルシリケート２８）１２８４．８０ｇを添加、さらに純水を２００ｇ添加した後マグネチックスターラーにて３０分間混合した。ここで、ＴＥＯＳとして添加されたＳｉのモル数の、仕込溶液中の金属イオンの合計モル数（Ｆｅ＋Ｍ）に対する比を算出したところ、Ｓｉ／（Ｆｅ＋Ｍ）は１１．７であった。また、添加したエタノールのモル数の、添加したＴＥＯＳのモル数に対する比（有機溶媒／ＴＥＯＳ）を算出したところ、８．０であった。【００８３】
その後、実施例１と同様に質量をモニタリングしながら、４０℃恒温条件下で７０％の質量減少がみられるまで静置し、流動性が失われた混合物を得た後、６５℃、１４時間の乾燥条件にて乾燥し、得られた固形物を解砕後、目開き５００μｍの篩で篩掛けし、得られたアンダー粉を１１０℃で１２時間加熱した。【００８４】
次に、大気雰囲気の炉内で１１２５℃、４時間の熱処理を施し、ケイ素酸化物で被覆されたイプシロン型鉄酸化物磁性粒子を得た。さらに、得られた熱処理粉を遊星ボールミルを用いて１００μｍ以下に解粒した後、２０質量％ＮａＯＨを添加し、約７０℃、２４時間撹拌することで、粒子表面のケイ素酸化物の除去処理を行って、実施例２のイプシロン型鉄酸化物磁性粒子を得た。【００８５】
実施例２にかかるイプシロン型鉄酸化物磁性粒子の個数基準での粒度は、長径の数平均粒子径が１７.６ｎｍ、個数基準での９０％累積粒子径（Ｄ９０）が２０．８ｎｍだった。また、得られた粒子の組成をＩＣＰ発光分析測定により確認したところ、金属イオンのモル比は、Ｆｅ：Ｇａ：Ｃｏ：Ｔｉ＝１．５６：０．３４：０．０４：０．０６と算出された。また、長径の標準偏差は（ｎｍ）は３．３４ｎｍであり、長径の変動係数は１９％、幾何標準偏差σｇは、１．２２であった。さらに、平均アスペクト比は１．０６であり、σｓ／Ｖ（Ａｍ２／ｋｇ・ｎｍ２）は０．００６（Ａｍ２／ｋｇ・ｎｍ２）であった。【００８６】
［実施例３］
１Ｌ反応槽にて、純水３７．３９ｇに、純度９９.７質量％の硝酸第二鉄・９水和物（Ｆｅ（ＮＯ３）３・９Ｈ２Ｏ））３３．２４ｇ、Ｇａ濃度９．４４質量％の硝酸Ｇａ（III）溶液１３．６８ｇ、純度９７質量％の硝酸コバルト（II）６水和物０．６０ｇ、Ｔｉ濃度１５．１質量％の硫酸チタン（ＩＶ）０．８４ｇを大気雰囲気中、撹拌羽根により機械的に撹拌しながら溶解した。この仕込み溶液中の金属イオンのモル比は、Ｆｅ：Ｇａ：Ｃｏ：Ｔｉ＝１．５６０：０．３５０：０．０４０：０．０５０である。【００８７】
次に、エタノール（特級試薬：沸点７８．３７℃）２１３．２７ｇを添加した後、ＴＥＯＳ（オルトケイ酸テトラエチル：Ｓｉ（ＯＣ２Ｈ５）４、コルコート株式会社製エチルシリケート２８）１２０．１０ｇを添加、さらに純水を１８．７０ｇ添加した後マグネチックスターラーにて３０分間混合した。ここで、ＴＥＯＳとして添加されたＳｉのモル数の、仕込溶液中の金属イオンの合計モル数（Ｆｅ＋Ｍ）に対する比を算出したところ、Ｓｉ／（Ｆｅ＋Ｍ）は５．５であった。また、添加したエタノールのモル数の、添加したＴＥＯＳのモル数に対する比（有機溶媒／ＴＥＯＳ）を算出したところ、８．０であった。【００８８】
その後、実施例１と同様に質量をモニタリングしながら、２５℃恒温条件下で７０％の質量減少がみられるまで静置し、流動性が失われた混合物を得た後、６５℃、１４時間の乾燥条件にて乾燥し、得られた固形物を解砕後、目開き５００μｍの篩で篩掛けし、得られたアンダー粉を１１０℃で１２時間加熱した。【００８９】
次に、大気雰囲気の炉内で１０９０℃、４時間の熱処理を施し、ケイ素酸化物で被覆されたイプシロン型鉄酸化物磁性粒子を得た。さらに、得られた熱処理粉を遊星ボールミルを用いて１００μｍ以下に解粒した後、２０質量％ＮａＯＨを添加し、約７０℃、２４時間撹拌することで、粒子表面のケイ素酸化物の除去処理を行って、実施例３のイプシロン型鉄酸化物磁性粒子を得た。【００９０】
実施例３にかかるイプシロン型鉄酸化物磁性粒子の個数基準での粒度は、長径の数平均粒子径が１９．０ｎｍ、個数基準での９０％累積粒子径（Ｄ９０）が２３．０ｎｍだった。また、長径の標準偏差は（ｎｍ）は４．０５ｎｍであり、長径の変動係数は２１％、幾何標準偏差σｇは、１．２３であった。さらに、平均アスペクト比は１．０６であり、σｓ／Ｖ（Ａｍ２／ｋｇ・ｎｍ２）は０．００５（Ａｍ２／ｋｇ・ｎｍ２）であった。【００９１】
［実施例４］
１Ｌ反応槽にて、純水８０．００ｇに、純度９９.７質量％の硝酸第二鉄・９水和物（Ｆｅ（ＮＯ３）３・９Ｈ２Ｏ））３０．９１ｇ、Ｇａ濃度１３．２０質量％の硝酸Ｇａ（III）溶液１５．２８ｇを大気雰囲気中、撹拌羽根により機械的に撹拌しながら溶解した。この仕込み溶液中の金属イオンのモル比は、Ｆｅ：Ｇａ＝１．４５０：０．５５０である。【００９２】
次に、エタノール（特級試薬：沸点７８．３７℃）を４５６．２７ｇを添加した後、ＴＥＯＳ（オルトケイ酸テトラエチル：Ｓｉ（ＯＣ２Ｈ５）４、コルコート株式会社製エチルシリケート２８）２５９．９６ｇを添加、さらに純水を４０．００ｇ添加した後マグネチックスターラーにて３０分間混合した。ここで、ＴＥＯＳとして添加されたＳｉのモル数の、仕込溶液中の金属イオンの合計モル数（Ｆｅ＋Ｍ）に対する比を算出したところ、Ｓｉ／（Ｆｅ＋Ｍ）は１１．７であった。また、添加したエタノールのモル数の、添加したＴＥＯＳのモル数に対する比（有機溶媒／ＴＥＯＳ）を算出したところ、８．０であった。【００９３】
その後、実施例１と同様に質量をモニタリングしながら、４０℃恒温条件下で７０％の質量減少がみられるまで静置し、流動性が失われた混合物を得た後、６５℃、１４時間の乾燥条件にて乾燥し、得られた固形物を解砕後、目開き５００μｍの篩で篩掛けし、得られたアンダー粉を１１０℃で１２時間加熱した。【００９４】
次に、大気雰囲気の炉内で１１４０℃、４時間の熱処理を施し、ケイ素酸化物で被覆されたイプシロン型鉄酸化物磁性粒子を得た。さらに、得られた熱処理粉を遊星ボールミルを用いて１００μｍ以下に解粒した後、２０質量％ＮａＯＨを添加し、約７０℃、２４時間撹拌することで、粒子表面のケイ素酸化物の除去処理を行って、実施例４のイプシロン型鉄酸化物磁性粒子を得た。【００９５】
実施例４にかかるイプシロン型鉄酸化物磁性粒子の個数基準での粒度は、長径の数平均粒子径が１７．７ｎｍ、個数基準での９０％累積粒子径（Ｄ９０）が２２．０ｎｍだった。また、長径の標準偏差は（ｎｍ）は４．１６ｎｍであり、長径の変動係数は２３％、幾何標準偏差σｇは、１．２８であった。さらに、平均アスペクト比は１．０６であり、σｓ／Ｖ（Ａｍ２／ｋｇ・ｎｍ２）は０．００４（Ａｍ２／ｋｇ・ｎｍ２）であった。【００９６】
［実施例５］
１Ｌ反応槽にて、純水５０．４２ｇに、純度９９.７質量％の硝酸第二鉄・９水和物（Ｆｅ（ＮＯ３）３・９Ｈ２Ｏ））４２．６３ｇを大気雰囲気中、撹拌羽根により機械的に撹拌しながら溶解した。このサンプルは、鉄サイトの一部を置換していないイプシロン型酸化鉄粒子である。【００９７】
次に、エタノール（特級試薬：沸点７８．３７℃）を１９６．８８ｇを添加した後、ＴＥＯＳ（オルトケイ酸テトラエチル：Ｓｉ（ＯＣ２Ｈ５）４、コルコート株式会社製エチルシリケート２８）１２０．００ｇを添加、さらに純水を１０．００ｇ添加した後マグネチックスターラーにて３０分間混合した。ここで、ＴＥＯＳとして添加されたＳｉのモル数の、仕込溶液中の金属イオンの合計モル数（Ｆｅ＋Ｍ）に対する比を算出したところ、Ｓｉ／（Ｆｅ＋Ｍ）は５．５であった。また、添加したエタノールのモル数の、添加したＴＥＯＳのモル数に対する比（有機溶媒／ＴＥＯＳ）を算出したところ、７．４であった。【００９８】
その後、実施例１と同様に質量をモニタリングしながら、２５℃恒温条件下で７０％の質量減少がみられるまで静置し、流動性が失われた混合物を得た後、６５℃、１４時間の乾燥条件にて乾燥し、得られた固形物を解砕後、目開き５００μｍの篩で篩掛けし、得られたアンダー粉を１１０℃で１２時間加熱した。【００９９】
次に、大気雰囲気の炉内で１１３６℃、４時間の熱処理を施し、ケイ素酸化物で被覆されたイプシロン型鉄酸化物磁性粒子を得た。さらに、得られた熱処理粉を遊星ボールミルを用いて１００μｍ以下に解粒した後、２０質量％ＮａＯＨを添加し、約７０℃、２４時間撹拌することで、粒子表面のケイ素酸化物の除去処理を行って、実施例５のイプシロン型鉄酸化物磁性粒子を得た。【０１００】
実施例５にかかるイプシロン型鉄酸化物磁性粒子の個数基準での粒度は、長径の数平均粒子径が１７．４ｎｍ、個数基準での９０％累積粒子径（Ｄ９０）が２２．４ｎｍだった。また、長径の標準偏差は（ｎｍ）は３．９０ｎｍであり、長径の変動係数は２２％、幾何標準偏差σｇは、１．２９であった。さらに、平均アスペクト比は１．０７であり、σｓ／Ｖ（Ａｍ２／ｋｇ・ｎｍ２）は０．００５（Ａｍ２／ｋｇ・ｎｍ２）であった。【０１０１】
［実施例６］
１Ｌ反応槽にて、純水２１．４３ｇに、純度９９質量％の塩化第二鉄・６水和物（ＦｅＣｌ３・６Ｈ２Ｏ））４．１８ｇ、純度９８質量％の塩化アルミニウム・６水和物（ＡｌＣｌ３・６Ｈ２Ｏ））０．８５ｇを大気雰囲気中、撹拌羽根により機械的に撹拌しながら溶解した。この仕込み溶液中の金属イオンのモル比は、Ｆｅ：Ａｌ＝１．６３０：０．３７０である。【０１０２】
次に、エタノール（特級試薬：沸点７８．３７℃）を８１．４８ｇを添加した後、ＴＥＯＳ（オルトケイ酸テトラエチル：Ｓｉ（ＯＣ２Ｈ５）４、コルコート株式会社製エチルシリケート２８）４５．８９ｇを添加した後マグネチックスターラーにて３０分間混合した。ここで、ＴＥＯＳとして添加されたＳｉのモル数の、仕込溶液中の金属イオンの合計モル数（Ｆｅ＋Ｍ）に対する比を算出したところ、Ｓｉ／（Ｆｅ＋Ｍ）は１１．７であった。また、添加したエタノールのモル数の、添加したＴＥＯＳのモル数に対する比（有機溶媒／ＴＥＯＳ）を算出したところ、８．０であった。【０１０３】
その後、３０℃で静置した以外は、実施例１と同様に、流動性が失われた混合物を得た後、６５℃、１４時間の乾燥条件にて乾燥し、得られた固形物を解砕後、目開き５００μｍの篩で篩掛けし、得られたアンダー粉を１１０℃で１２時間加熱した。【０１０４】
次に、大気雰囲気の炉内で１１００℃、４時間の熱処理を施し、ケイ素酸化物で被覆されたイプシロン型鉄酸化物磁性粒子を得た。さらに、得られた熱処理粉を遊星ボールミルを用いて１００μｍ以下に解粒した後、２０質量％ＮａＯＨを添加し、約７０℃、２４時間撹拌することで、粒子表面のケイ素酸化物の除去処理を行って、実施例６のイプシロン型鉄酸化物磁性粒子を得た。【０１０５】
実施例６にかかるイプシロン型鉄酸化物磁性粒子の個数基準での粒度は、長径の数平均粒子径が１８．７ｎｍ、個数基準での９０％累積粒子径（Ｄ９０）が２２．１ｎｍだった。また、長径の標準偏差は（ｎｍ）は３．５０ｎｍであり、長径の変動係数は１９％、幾何標準偏差σｇは、１．２１であった。さらに、平均アスペクト比は１．０５であり、σｓ／Ｖ（Ａｍ２／ｋｇ・ｎｍ２）は０．００５（Ａｍ２／ｋｇ・ｎｍ２）であった。【０１０６】
［比較例２］  
１Ｌ反応槽にて、純水８２．６０ｇに、純度９９.７質量％の硝酸第二鉄・９水和物（Ｆｅ（ＮＯ３）３・９Ｈ２Ｏ））３３．２４ｇ、Ｇａ濃度１３．２０質量％の硝酸Ｇａ（III）溶液９．７８ｇ、純度９７質量％の硝酸コバルト（II）６水和物０．６０ｇ、Ｔｉ濃度１５．１質量％の硫酸チタン（ＩＶ）０．８４ｇを大気雰囲気中、撹拌羽根により機械的に撹拌しながら溶解した。この仕込み溶液中の金属イオンのモル比は、Ｆｅ：Ｇａ：Ｃｏ：Ｔｉ＝１．５６０：０．３５０：０．０４０：０．０５０である。【０１０７】
次に、エタノール（特級試薬：沸点７８．３７℃）を４５６．２７ｇを添加した後、ＴＥＯＳ（オルトケイ酸テトラエチル：Ｓｉ（ＯＣ２Ｈ５）４、コルコート株式会社製エチルシリケート２８）２５６．９６ｇを添加、さらに純水を４１．３０ｇ添加した後マグネチックスターラーにて３０分間混合した。ここで、ＴＥＯＳとして添加されたＳｉのモル数の、仕込溶液中の金属イオンの合計モル数（Ｆｅ＋Ｍ）に対する比を算出したところ、Ｓｉ／（Ｆｅ＋Ｍ）は１１．７であった。また、添加したエタノールのモル数の、添加したＴＥＯＳのモル数に対する比（有機溶媒／ＴＥＯＳ）を算出したところ、８．０であった。【０１０８】
その後、６０℃で静置した以外は、実施例１と同様に、流動性が失われた混合物を得た後、６５℃、１４時間の乾燥条件にて乾燥し、得られた固形物を解砕後、目開き５００μｍの篩で篩掛けし、得られたアンダー粉を１１０℃で１２時間加熱した。【０１０９】
次に、大気雰囲気の炉内で１１４０℃、４時間の熱処理を施し、ケイ素酸化物で被覆されたイプシロン型酸化鉄磁性粒子を得た。さらに、得られた熱処理粉を遊星ボールミルを用いて１００μｍ以下に解粒した後、２０質量％ＮａＯＨを添加し、約７０℃、２４時間撹拌することで、粒子表面のケイ素酸化物の除去処理を行って、実施例３のイプシロン型酸化鉄磁性粒子を得た。【０１１０】
比較例２にかかるイプシロン型鉄酸化物磁性粒子の個数基準での粒度は、長径の数平均粒子径が１９．９ｎｍ、個数基準での９０％累積粒子径（Ｄ９０）が２６．８ｎｍだった。また、長径の標準偏差は（ｎｍ）は７．９１ｎｍであり、長径の変動係数は４０％、幾何標準偏差σｇは、１．４６であった。さらに、平均アスペクト比は１．１３であり、σｓ／Ｖ（Ａｍ２／ｋｇ・ｎｍ２）は０．００２（Ａｍ２／ｋｇ・ｎｍ２）であった。【０１１１】
以下、各実施例及び各比較例の製造条件をまとめたものを表３に示す。また、各実施例及び各比較例の結果を表４に示す。
【表３】
2018062478.tif 000005
【表４】
2018062478.tif 000006
【０１１２】
各実施例においてはいずれもイプシロン型鉄酸化物磁性粒子の粒度分布が狭い磁性粉を得ることができ、σｓ／Ｖ（Ａｍ２／ｍ２）が良好な値を示していた。【０１１３】
また、表４が示すように各実施例のイプシロン型鉄酸化物磁性粒子は、平均長径、長径の９０％累積粒子径、長径の１０％累積粒子径、長径の標準偏差、長径の変動係数、平均アスペクト比等を考慮すると、各比較例に比べてシングルナノオーダーレベルの粒子が低減されていることが推測される。シングルナノオーダーレベルの粒子が複数存在する場合、超常磁性をもたらすおそれがある。超常磁性がもたらされると、イプシロン型鉄酸化物磁性粉本来の磁性が示されなくなり好ましくない。その一方、各実施例だと上述の通りイプシロン型鉄酸化物粒子の粒度分布が狭い磁性粉を提供できており、だからこそ超常磁性の粒子割合を小さくすることができており、その結果、各比較例に比べ、σｓ／Ｖ（Ａｍ２／ｍ２）が良好な値を示している。
【産業上の利用可能性】
【０１１４】
本発明に従うイプシロン型鉄酸化物粒子からなるイプシロン型鉄酸化物磁性粉は、粒度分布に優れるため、高密度磁気記録媒体をはじめとする磁性材料として利用しやすく、工業的に見て有用なものであり、イプシロン酸化鉄磁性粒子を含有する塗料、磁気記録媒体、磁性部品としても有用なものである。
【図１】
2018062478.tif 000007
【図２】
2018062478.tif 000008
【図３】
2018062478.tif 000009
【図４】
2018062478.tif 000010
【国際調査報告】
2018062478.tif 000011
2018062478.tif 000012
2018062478.tif 000013
2018062478.tif 000014